(57)【特許請求の範囲】
【請求項１】
電子部品に設けられた接続用電極をワークの電極に半田接合するとともに、前記電子部品をワークに接着することにより実装する電子部品実装方法であって、基板の複数の電極の外側であって電子部品を固着する位置に、主剤を構成するエポキシ樹脂と、半田の酸化膜を除去する活性作用を有し且つエポキシ樹脂を硬化させる液状酸無水物を含む硬化剤と、水とを含有する接着剤を塗布する工程と、電子部品の下面に形成された前記接続用電極としての半田から成るバンプにフラックスを塗布する工程と、前記バンプを前記フラックスを介して前記電極に着地させるとともに電子部品の本体部を前記接着剤の上部に接触させて電子部品を基板に搭載する工程と、基板をリフロー炉に送って加熱して前記バンプを溶融させ、前記接着剤を熱硬化させる工程とを含み、前記接着剤は前記バンプ溶融時に粘度が低下し、溶融したバンプのセルフアライメント効果による電子部品の位置ずれ状態が解消した後で硬化することを特徴とする電子部品実装方法。
【発明の詳細な説明】
【０００１】
【発明の属する技術分野】
本発明は、電子部品をワークに接着する電子部品実装方法に関するものである。
【０００２】
【従来の技術】
電子部品を基板などのワークに実装する方法として、半田接合による方法が広く用いられており、この電子部品の半田接合用の半田材料をワークに供給する方法として、ワークにペースト状のクリーム半田を印刷などによって予め塗布する方法が知られている。この方法では、電子部品をクリーム半田が印刷されたワークに搭載する搭載工程から、このワークを加熱して半田を溶融させるリフロー工程までの間、電子部品が脱落したり位置ずれを生じないように、電子部品の仮固定を必要とする場合がある。従来より、この仮固定の方法として、電子部品実装位置に樹脂接着剤をスポット的に塗布しておき、この樹脂接着剤の粘着力によって電子部品をワークに仮固定する方法が用いられている。
【０００３】
【発明が解決しようとする課題】
しかしながら上記仮固定に用いられていた従来の樹脂接着剤には、以下に説明するような不具合があった。仮固定用の樹脂接着剤の第１の機能はリフロー過程までの間電子部品をワークに保持することにある。そしてリフローにおける加熱によって仮固定用の樹脂接着剤も硬化し、実装工程完了後はこの硬化した樹脂接着剤によって電子部品をワークに固着させ、半田接合部の強度を補うという第２の機能を果たす。したがって、ここで用いられる樹脂接着剤は、電子部品とワークとの半田接合界面に進入して接合性を阻害しないよう、半田接合用の電極から離れた位置に供給することが望ましい。
【０００４】
ところが近年電子部品のサイズが微小化したことによって、ワークへの塗布時に半田接合用の電極に進入しない部位のみに樹脂接着剤を塗布することが困難になってきている。このため、仮固定用に塗布した樹脂接着剤がワーク表面上で拡がり、半田接合界面に入り込んで半田接合性を低下させるという問題点があった。
【０００５】
そこで本発明は、半田接合性を低下させることなく電子部品を仮固定できる電子部品実装方法を提供することを目的とする。
【０００７】
【課題を解決するための手段】
請求項１記載の電子部品実装方法は、電子部品に設けられた接続用電極をワークの電極に半田接合するとともに、前記電子部品をワークに接着することにより実装する電子部品実装方法であって、基板の複数の電極の外側であって電子部品を固着する位置に、主剤を構成するエポキシ樹脂と、半田の酸化膜を除去する活性作用を有し且つエポキシ樹脂を硬化させる液状酸無水物を含む硬化剤と、水とを含有する接着剤を塗布する工程と、電子部品の下面に形成された前記接続用電極としての半田から成るバンプにフラックスを塗布する工程と、前記バンプを前記フラックスを介して前記電極に着地させるとともに電子部品の本体部を前記接着剤の上部に接触させて電子部品を基板に搭載する工程と、基板をリフロー炉に送って加熱して前記バンプを溶融させ、前記接着剤を熱硬化させる工程とを含み、前記接着剤は前記バンプ溶融時に粘度が低下し、溶融したバンプのセルフアライメント効果による電子部品の位置ずれ状態が解消した後で硬化する。
【０００８】
本発明は、基板の複数の電極の外側であって電子部品を固着する位置に、主剤を構成するエポキシ樹脂と、半田の酸化膜を除去する活性作用を有し且つエポキシ樹脂を硬化させる液状酸無水物を含む硬化剤と、水とを含有する接着剤を用いることにより、接着剤に活性作用を付与することができ、半田接合性の低下を防止することができる。また接着剤はバンプ溶融時に粘度が低下し、溶融したバンプのセルフアライメント効果による電子部品の位置ずれ状態が解消した後で硬化するので、電子部品を基板の正しい位置に実装することができる。
【０００９】
【発明の実施の形態】
次に本発明の実施の形態を図面を参照して説明する。図１は本発明の一実施の形態の電子部品実装方法の工程説明図、図２は本発明の一実施の形態の電子部品実装方法における半田接合過程の説明図、図３は本発明の一実施の形態の電子部品実装方法の工程説明図である。
【００１０】
図１（ａ）において、ワークとしての基板１の上面には、複数の電極２が設けられている。基板１上面の電極２の両外側には、ディスペンサ５によって電子部品仮止め用の接着剤６が塗布される。仮止め用の接着剤６は、電子部品が基板１に搭載されてからリフロー工程で半田接合されるまでの間、電子部品の脱落や位置ずれを防止することを目的とする仮固定用として塗布される。
【００１１】
接着剤６は、主剤を構成する樹脂成分と、酸無水物を含み主剤を硬化させる硬化剤と、水を含有する。樹脂成分の種類としては、エポキシ樹脂が用いられ、接着剤６中における主剤の含有率は、３０〜６０ｗｔ％の範囲で設定される。また酸無水物としては固型もしくは液状のものが用いられ、接着剤６中における硬化剤の含有率は３０〜６０ｗｔ％の範囲となっている。添加剤の含有率は、０．０１〜５％の範囲で選択される。
【００１２】
エポキシ樹脂としては、フェノールノボラック型、クレゾールノボラック型、ビスフェノールＡ型、ビスフェノールＦ型、グリシジルアミン型、脂環式、ハロゲン化、ナフタレン系アラルキル型エポキシ樹脂およびウレタン変性エポキシ樹脂の少なくとも１種を用いる。
【００１３】
固型酸無水物としては、無水フタル酸、無水マレイン酸、テトラヒドロ無水フタル酸、ヘキサヒドロ無水フタル酸、４−メチルテトラヒドロ無水フタル酸、無水ハイミック酸、無水ヘット酸、テトラブロモ無水フタル酸、無水トリメリット酸、無水ピロメリット酸、ベンゾフェノンテトラカルボン酸無水物が好ましく、少なくとも１種を使用する。また酸無水物として液状酸無水物を用いれば低粘度化がはかれ、溶融した半田が電極２表面に濡れ広がるのを妨げにくくなるため、より好ましい。
【００１４】
液状酸無水物としては、メチルテトラヒドロ無水フタル酸、メチルヘキサヒドロ無水フタル酸、無水メチルハイミック酸、トリアルキルテトラヒドロ無水フタル酸、ドデセニル無水コハク酸、メチルブテニルテトラヒドロ無水フタル酸、メチルエンドメチレンテトラヒドロ無水フタル酸が好ましく、少なくとも１種を使用する。
【００１５】
上記構成のように、液状酸無水物を硬化剤として用いることにより、固形粒子状の硬化剤を混入させた場合と比較して接着剤６の粘度を低下させることができるとともに、接着剤６に活性を与え酸化膜除去能力を付与することができるという効果を有する。また、水を加えることにより、接着剤６の粘度がさらに低下するとともに、活性作用をより高めることができる。この接着剤の２５℃での初期粘度は５０ｐａｓ以下が望ましい。
【００１６】
次に、接着剤６が塗布された基板１上に電子部品３が搭載される。図１（ｂ）に示すように、電子部品３の下面には接続用電極としてのバンプ４が半田によって形成されている。バンプ４の下面側には、フラックス７が予め塗布されている。この電子部品３の搭載動作において、電子部品３は基板１に対して正しく位置合わせされておらず、バンプ４が電極２に対して水平方向にずれ量ｄだけ偏った位置にある。
【００１７】
そしてこの位置ずれ状態のまま電子部品３を基板１に対して下降させることにより、バンプ４がフラックス７を介して電極２に着地するとともに、電子部品３の本体部の両端近傍が接着剤６の上部に接触する。このとき、電子部品３は基板１に対して位置がずれたまま搭載されており、バンプ４は電極２に対してずれ量ｄだけ水平方向にずれている。
【００１８】
この後基板１はリフロー炉に送られ、図１（ｄ）に示すように加熱される。これによりバンプ４が溶融して電極２に半田接合され、半田接合部４’が形成される。この半田接合過程について、図２を参照して説明する。図２は、半田接合されるバンプ４と電極２との組み合わせのうち、接着剤６に最も近い位置にある外側の電極２＊とバンプ４＊との半田接合の過程を示すものである（図１（ｃ）参照）。
【００１９】
一般に半田バンプの表面には大気暴露によって酸化膜が生成しており、電子部品３を基板１に搭載した状態では、図２（ａ）に示すように、酸化膜４ａで覆われた状態のバンプ４＊が電極２＊上にフラックス７を介して着地する。このとき、外側に塗布された接着剤６は基板１上を内側に向かって流動する傾向にあり、この流動によって接着剤６が、バンプ４＊表面と付着したフラックス７との接触界面に進入する場合がある（矢印ａ参照）。そしてこの接着剤６の流動は、加熱によって接着剤６の熱硬化反応が進行する過程での一時的な粘度低下に伴ってさらに促進され、図２（ｂ）に示すように、フラックス７がバンプ４＊表面の酸化膜４ａから分離するに至る。
【００２０】
一般に、バンプ４の表面からフラックス７が分離されると、半田接合過程においても酸化膜４ａが残留したままとなって半田接合を阻害するが、本実施の形態においてはこのような状態が発生した場合にあっても、以下に説明するように良好な半田接合結果を得ることができる。すなわち、接着剤６は液状酸無水物を含む硬化剤および水を含有した構成となっていることから活性作用を有しており、図２（ｃ）に示すように、バンプ４＊の酸化膜４ａはこの活性作用によって除去される。そしてさらに加熱されることによってバンプ４＊が溶融し、フラックス７によって覆われた電極２＊の表面に良好に半田接合される。
【００２１】
このとき、溶融半田の表面張力に由来するセルフアライメント効果によって溶融状態のバンプ４＊は電極２＊の上面に吸い寄せられ、リフロー前の位置ずれ状態が解消されて電極２＊とバンプ４＊の位置がほぼ一致する（図１（ｃ）、（ｄ）参照）。また、高さ方向のバンプ高さのばらつきも半田の沈み込みにより吸収され、接合性が向上する。そしてこの溶融半田が冷却固化することにより、図２（ｄ）に示すように、電極２＊上の正しい位置に半田接合部４’＊が位置した状態で、電子部品３は基板１に実装される（図１（ｄ）参照）。
【００２２】
この半田溶融時において、接着剤６には硬化剤として液状酸無水物が配合され、さらに粘度を低下させる作用を有する添加剤として水が加えられていることから、接着剤６の粘度は加熱前の状態と比較して粘度が大幅に低下しており、セルフアライメント効果を阻害することがない。そして、この半田接合過程が完了した後には、接着剤６は熱硬化が完了して電子部品３の外縁部を基板１に固着し、電極２上面の半田接合部４’を補強する樹脂
補強部として機能する。
【００２３】
上記説明したように、本実施の形態に示す電子部品実装用の接着剤６は、電子部品搭載後リフロー過程までの仮固定機能とともに、バンプ４と電極２との半田接合部を補強して信頼性を向上させる機能を有している。そしてリフロー時の半田接合過程において、接着剤６が電極２とバンプ４との接合界面に進入しても半田接合性を阻害することなく、良好な半田接合が行えるという優れた特性を有している。
【００２４】
従って、ファインピッチ基板のように接着剤を電極上面の半田接合界面に進入しない部位のみに塗布することが困難な場合においても、接着剤６によって半田接合性を損なうことがなく、接着剤６を仮止め用として用いることができる適用範囲を拡大することが可能となっている。
【００２５】
なお、本実施の形態に示す接着剤６は、電子部品３の仮固定用の用途のみに限定されず、図３に示すように接着剤に封止樹脂を兼ねさせるような用途にも適用することができる。すなわちこの場合には、図３（ａ）に示すように、電極１２が形成された基板１１の上面に、電極１２を覆って接着剤６を電子部品３と対向する範囲全体に塗布する。そして、図１に示す例と同様に下面にバンプ４が形成された電子部品３を基板１１に搭載する。
【００２６】
この搭載時には、電子部品３の一部のバンプ４は接着剤６を間に介在させた状態で電極１２上に着地する。そしてこの状態で基板１１がリフロー工程に送られ加熱される。この加熱に際し、接着剤６は前述のように活性作用を有していることから、バンプ４と電極１２との半田接合において別途フラックスの介在を必要とすることなく、バンプ４は電極１２に良好に半田接合される。そして半田接合後には、基板１１と電子部品３との間に接着剤６が熱硬化した封止樹脂が形成され、電子部品３を基板１１に固着するとともに半田接合部を封止して保護する。
【００２７】
なお、この場合、硬化反応によってしだいに固くなる接着剤６によって溶融した半田（バンプ４）が電極２上に濡れ広がるのを妨げられ、接合不良を生じる可能性がある。この対策として以下の（１）〜（３）を本実施の形態に単独もしくは複数組み合わせて実施するとよい。（１）使用する酸無水物として液状のものを使用する。（２）基板１に接着剤６を塗布する前に基板１の表面をプラズマ処理する。（３）リフロー工程を１０００ｐｐｍ以下の酸素濃度雰囲気中で行う。特に（２），（３）については、溶融した半田が電極２の表面に濡れ広がる時間が短縮され、すなわち接着剤６の硬化反応によって半田の濡れ広がりが妨げられる前に濡れ広がるため、良好な半田接合ができる。
【００２８】
【発明の効果】
本発明は、基板の複数の電極の外側であって電子部品を固着する位置に、主剤を構成するエポキシ樹脂と、半田の酸化膜を除去する活性作用を有し且つエポキシ樹脂を硬化させる液状酸無水物を含む硬化剤と、水とを含有する接着剤を用いたことにより、接着剤に活性作用を付与することができ、半田接合過程で接着剤が半田接合界面に進入した場合にあっても半田接合を阻害することがなく、半田接合性の低下を防止することができる。また接着剤はバンプ溶融時に粘度が低下し、溶融したバンプのセルフアライメント効果による電子部品の位置ずれ状態が解消した後で硬化するので、電子部品を基板の正しい位置に実装することができる。
【図面の簡単な説明】
【図１】本発明の一実施の形態の電子部品実装方法の工程説明図
【図２】本発明の一実施の形態の電子部品実装方法における半田接合過程の説明図
【図３】本発明の一実施の形態の電子部品実装方法の工程説明図
【符号の説明】
１  基板
２  電極
３  電子部品
４  バンプ
６  接着剤
【図１】
0003948289.tif 000002
【図２】
0003948289.tif 000003
【図３】
0003948289.tif 000004